Способ получения модификатора для жаропрочных никелевых сплавов

-2
-4
Способ получения модификатора для никелевых сплавов, включающий приготовление смеси, содержащей порошки молибдена, хрома и никеля, и прессование смеси, отличающийся тем, что в смесь дополнительно вводят ультрадисперсный порошок карбонитрида титана и порошки титана, вольфрама, ниобия, алюминия, магния, марганца и железа, при этом предварительно перемешанный в течение 20-30 мин ультрадисперсный порошок карбонитрида титана смешивают с порошком титана в течение 10-20 мин, добавляют порошки вольфрама, ниобия, молибдена, хрома и никеля и перемешивают в течение 5-10 мин, после чего добавляют порошок алюминия, магния, марганца и железа и перемешивают еще в течение 10-20 мин, полученную смесь подвергают дегазации в вакуумной печи с разряжением 2⋅10-2⋅10 мм рт. ст. при температуре 150-350°С в течение 10-15 мин, после дегазации смесь перемешивают в течение 30-40 мин, прессуют при давлении 20-40 МПа и спекают в вакууме в течение 20-30 мин.